ЗАЩИТНАЯ ТКАНЬ ДЛЯ ОДЕЖДЫ СПЕЦИАЛЬНОГО НАЗНАЧЕНИЯ (ВАРИАНТЫ)

Полезная модель относится к тканям с высокой огнестойкостью и повышенной водоупорностью и предназначена для изготовления одежды для защиты от воздействия высокой температуры, воды и других вредных факторов при тушении пожаров и проведении аварийно-спасательных работ.
Известна наиболее близкая к заявляемому техническому решению, выбранная в качестве ближайшего аналога защитная ткань, содержащая по основе и по утку комбинированную двухкомпонентную нить, состоящую из комплексной арамидной нити, скрученной со вторым компонентом - хлопчатобумажной пряжей, и предпочтительно имеющую огнестойкую, водо-, масло-, грязеотталкивающие пропитки (патент РФ №2129173 на изобретение, кл. D03M 15/00, опубл. 20.04.1999 - прототип).
Недостатками известной защитной ткани являются:
- низкие огнестойкость и водоупорность из-за использования в тканевой основе вместе с комплексной арамидной нитью хлопчатобумажной пряжи.
Техническим результатом полезной модели является создание новой защитной ткани для одежды специального назначения, обладающей повышенными огнестойкостью и водоупорностью в процессе эксплуатации.
2
Технический результат по первому варианту достигается в защитной ткани для одежды специального назначения, состоящей из переплетения нитей основы и утка, выполненных из арамидных волокон, и пропитанная полимерной эмульсией, согласно полезной модели, по основе и утку содержит комплексные нити и крученую пряжу, при этом поверхностная плотность ткани составляет 80÷0,43 г/м при соотношении общей массы нитей по основе и по утку (0,15:4,5) и соотношении общей массы комплексных нитей и крученой пряжи (0,15:3,5).
В такой защитной ткани для одежды специального назначения по первому варианту предпочтительно:
- соотношение массы комплексных нитей и крученой пряжи по основе и соответственно по утку составляет (0,14:3,5);
- масса комплексных нитей по основе составляет 17,5÷67,5 г, по утку - 22÷85 г;
- масса крученой пряжи по основе составляет 20,5÷123 г, а по утку - 25,5÷152 г;
- полимерная эмульсия пропитки выполнена на основе фторорганических или силоксановых соединений.
2
Технический результат по второму варианту достигается в защитной ткани для одежды специального назначения, состоящей из переплетения нитей основы и утка, выполненных из арамидных волокон, и пропитанная полимерной эмульсией, согласно полезной модели, по основе содержит комплексные нити, а по утку - комплексные нити и крученую пряжу, при этом поверхностная плотность ткани составляет 110÷590 г/м при соотношении общей массы нитей по основе и по утку (0,1:3,0) и соотношении общей массы комплексных нитей и крученой пряжи (0,3:11,0).
В такой защитной ткани для одежды специального назначения по второму варианту предпочтительно:
- соотношение массы комплексных нитей и крученой пряжи по утку составляет (0,1:5,0);
- масса комплексных нитей по основе составляет 47,5÷183 г, а по утку - 36,5÷141 г;
- масса крученой пряжи по утку составляет 29÷263,5 г;
- полимерная эмульсия пропитки выполнена на основе фторорганических или силоксановых соединений.
2
Технический результат по третьему варианту достигается в защитной ткани для одежды специального назначения, состоящей из переплетения нитей основы и утка, выполненных из арамидных волокон, и пропитанная полимерной эмульсией, согласно полезной модели, по основе содержит крученую пряжу, а по утку - комплексные нити и крученую пряжу, при этом поверхностная плотность составляет 70÷405 г/м при соотношении общей массы нитей по основе и по утку (0,1:3,5) и соотношении общей массы комплексных нитей и крученой пряжи (0,1:1,6).
В такой защитной ткани для одежды специального назначения по третьему варианту предпочтительно:
- соотношение массы комплексных нитей и крученой пряжи по утку составляет (0,1:3,5);
- масса комплексных нитей по утку составляет 22÷85 г;
- масса крученой пряжи по основе составляет 27÷168 г, а по утку - 25,5÷154 г;
- полимерная эмульсия пропитки выполнена на основе фторорганических или силоксановых соединений.
2
Технический результат по четвертому варианту достигается в защитной ткани для одежды специального назначения, состоящей из переплетения нитей основы и утка, выполненных из арамидных волокон, и пропитанная полимерной эмульсией, согласно полезной модели, по основе содержит комплексные нити, а по утку - крученую пряжу, при этом поверхностная плотность составляет 80÷380 г/м при соотношении массы нитей по основе и по утку (0,2:6,0) и соотношении массы комплексных нитей и крученой пряжи (0,2:6,0).
В такой защитной ткани для одежды специального назначения по четвертому варианту предпочтительно:
- масса комплексных нитей по основе составляет 48÷184 г;
- масса крученой пряжи по утку составляет 32÷194,5 г;
- полимерная эмульсия пропитки выполнена на основе фторорганических или силоксановых соединений.
2
Технический результат по пятому варианту достигается в защитной ткани для одежды специального назначения, состоящей из переплетения нитей основы и утка, выполненных из арамидных волокон, и пропитанная полимерной эмульсией, согласно полезной модели, по основе содержит крученую пряжу, а по утку - комплексные нити, при этом поверхностная плотность составляет 80÷370 г/м при соотношении массы нитей по основе и по утку (0,1:3,5) и соотношении массы комплексных нитей и крученой пряжи (0,3:7,5).
В такой защитной ткани для одежды специального назначения по пятому варианту предпочтительно:
- масса комплексных нитей по утку составляет 52÷200 г;
- масса крученой пряжи по основе составляет 28÷168 г;
- полимерная эмульсия пропитки выполнена на основе фторорганических или силоксановых соединений.
2
Технический результат по шестому варианту достигается в защитной ткани для одежды специального назначения, состоящей из переплетения нитей основы и утка, выполненных из арамидных волокон, и пропитанная полимерной эмульсией, согласно полезной модели, по основе и по утку содержит комплексные нити, при этом поверхностная плотность составляет 60÷345 г/м при соотношении массы нитей по основе и по утку (0,1:33,0).
В такой защитной ткани для одежды специального назначения по шестому варианту предпочтительно:
- масса комплексных нитей по основе составляет 60÷225 г, а по утку - 6,5÷120 г;
- полимерная эмульсия пропитки выполнена на основе фторорганических или силоксановых соединений.
2
Технический результат по седьмому варианту достигается в защитной ткани для одежды специального назначения, состоящей из переплетения нитей основы и утка, выполненных из арамидных волокон, и пропитанная полимерной эмульсией, согласно полезной модели, по основе и по утку содержит крученую пряжу, при этом поверхностная плотность составляет 60÷400 г/м при соотношении массы нитей по основе и по утку (0,1:4,0).
В такой защитной ткани для одежды специального назначения по седьмому варианту предпочтительно:
- масса крученой пряжи по основе составляет 29÷175 г, а по утку - 43÷265 г;
- полимерная эмульсия пропитки выполнена на основе фторорганических или силоксановых соединений.
На чертеже, иллюстрирующем полезную модель, изображена защитная ткань для одежды специального назначения в разрезе.
Защитная ткань для одежды специального включает переплетенные между собой нити 1 из арамидных волокон по основе и нити 2 из арамидных волокон по утку, а также пропитку 3 из полимерной эмульсии.
Изготовление защитной ткани для одежды специального назначения по всем семи вариантам осуществляется следующим образом.
Защитная ткань для одежды специального назначения вырабатывается на бесчелночном станке СТБ 2-180. Ткань по основе и утку выполнена в соответствии с вариантами, заявленными в полезной модели. Далее полученная ткань подвергается пропитке водным раствором эмульсии фторорганических или силоксановых соединений из расчета 30÷150 гр на 1 литр воды на сушильно-ширительной машине СШМ. Пропитка осуществляется методом плюсования с дальнейшими отжимом, сушкой при температуре 150°С в течение 2 мин с последующей термофиксацией при температуре 170÷180°C в течение 1 мин.
В таблице приведены результаты испытаний по всем семи вариантам заявляемой защитной ткани для одежды специального назначения.
2
Приведенные в таблице результаты испытаний заявляемой защитной ткани для одежды специального назначения показали, что защитная ткань по всем семи вариантам обладает в заявленных диапазонах поверхностной плотности и соотношений массы нитей по основе и по утку повышенной огнестойкостью и при этом сохраняет высокую водоупорность. При этом, как показали проведенные исследования, при стабильно высокой огнеупорности наибольшее влияние на водоупорность оказывает состав нитей и поверхностная плотность материала. Для седьмого варианта защитной ткани, в котором по основе и по утку применяется крученая пряжа при поверхностной плотности 0,4 кг/м достигается максимальная водоупорность 150 мм.вод.ст.
Сопоставительный анализ предлагаемой полезной модели и прототипа выявляет наличие отличительных признаков у заявляемой защитной ткани для одежды специального назначения по сравнению с наиболее близким аналогом, что обеспечивает ей соответствие критерию «новизна».
Наличие отличительных признаков обеспечивает достижение положительного эффекта, выражающегося в создании новой защитной ткани для одежды специального назначения, обладающей повышенными огнестойкостью и водоупорностью в процессе эксплуатации.
Применение заявляемой полезной модели при изготовлении одежды для защиты от воздействия высокой температуры, воды и других вредных факторов при тушении пожаров и проведении аварийно-спасательных работ, обеспечивает ей соответствие критерию «промышленная применимость».
Таблица
Варианты заявляемой полезной модели
Наименование характеристик защитной ткани
огнестойкость, сек.
водоупорность, мм.вод.ст.
1
2
3
1. Первый вариант
(основа: комплексные нити и крученая пряжа;
уток: комплексные нити и крученая пряжа) в общем диапазоне поверхностной плотности ткани 80÷430 г/м<sup>2</sup> при соотношении общей массы нитей по основе и по утку (0,15:4,5) и соотношении общей массы комплексных нитей и крученой пряжи (0,15:3,5), в том числе:
60
90÷100
1.1. Поверхностная плотность ткани 80 г/м<sup>2</sup> при отношении общей массы нитей по основе и по утку (0,15) и отношении общей массы комплексных нитей и крученой пряжи (0,15)
60
90
1.2. Поверхностная плотность ткани 200 г/м<sup>2</sup> при отношении общей массы нитей по основе и по утку (1,2) и отношении общей массы комплексных нитей и крученой пряжи (2,0)
60
95
1.3. Поверхностная плотность ткани 300 г/м<sup>2</sup> при отношении общей массы нитей по основе и по утку (2,5) и отношении общей массы комплексных нитей и крученой пряжи (3,0)
60
98
1.4. Поверхностная плотность ткани 430 г/м<sup>2</sup> при отношении общей массы нитей по основе и по утку (4,5) и отношении общей
60
100
массы комплексных нитей и крученой пряжи (3,5)
2. Второй вариант
55
90÷100
(основа: комплексные нити,
уток: комплексные нити и крученая пряжа) в общем диапазоне поверхностной плотности ткани 110÷590 г/м<sup>2</sup> при соотношении общей массы нитей по основе и по утку (0,1:3,0) и соотношении общей массы комплексных нитей и крученой пряжи (0,3:11,0), в том числе:
2.1. Поверхностная плотность ткани 110 г/м<sup>2</sup> при отношении общей массы нитей по основе и по утку (0,1) и отношении общей массы комплексных нитей и крученой пряжи (0,3)
55
90
2.2. Поверхностная плотность ткани 200 г/м<sup>2</sup> при отношении общей массы нитей по основе и по утку (1,5)и отношении общей массы комплексных нитей и крученой пряжи (3,0)
55
93
2.3. Поверхностная плотность ткани 400 г/м<sup>2</sup> при отношении общей массы нитей по основе и по утку (2,0) и отношении общей массы комплексных нитей и крученой пряжи (7,0)
55
95
2.4. Поверхностная плотность ткани 590 г/м<sup>2</sup> при отношении общей массы нитей по основе и по утку (3,0) и отношении общей массы комплексных нитей и крученой пряжи (11,0)
55
100
3. Третий вариант
60
80÷95
(основа: крученая пряжа;
уток; комплексные нити и крученая пряжа) в общем диапазоне поверхностной
плотности ткани 70÷405 г/м<sup>2</sup> при соотношении общей массы нитей по основе и по утку (0,1:3,5) и соотношении общей массы комплексных нитей и крученой пряжи (0,1:1,6), в том числе:
3.1. Поверхностная плотность ткани 70 г/м<sup>2</sup> при отношении общей массы нитей по основе и по утку (0,1) и отношении общей массы комплексных нитей и крученой пряжи (0,1)
60
80
3.2. Поверхностная плотность ткани 200 г/м<sup>2</sup> при отношении общей массы нитей по основе и по утку (1,5) и отношении общей массы комплексных нитей и крученой пряжи (0,5)
60
84
3.3. Поверхностная плотность ткани 300 г/м<sup>2</sup> при отношении общей массы нитей по основе и по утку (2,0) и отношении общей массы комплексных нитей и крученой пряжи (1,0)
60
90
3.4. Поверхностная плотность ткани 405 г/м<sup>2</sup> при отношении общей массы нитей по основе и по утку (3,5) и отношении общей массы комплексных нитей и крученой пряжи (1,6)
60
95
4. Четвертый вариант
60
80÷110
(основа: комплексные нити;
уток: крученая пряжа) в общем диапазоне поверхностной плотности ткани 80÷380 г/м<sup>2</sup> при соотношении массы нитей по основе и по утку (0,2:6,0) и соотношении массы комплексных нитей и крученой пряжи (0,2:6,0), в том числе:
4.1. Поверхностная плотность ткани 80 г/м<sup>2</sup> при отношении массы нитей по основе и по утку (0,2) и отношении массы комплексных нитей и крученой пряжи (0,2)
60
80
4.2. Поверхностная плотность ткани 200 г/м<sup>2</sup> при отношении массы нитей по основе и по утку (2,0) и отношении массы комплексных нитей и крученой пряжи (2,5)
60
95
4.3. Поверхностная плотность ткани 300 г/м<sup>2</sup> при отношении массы нитей по основе и по утку (4,0) и отношении массы комплексных нитей и крученой пряжи (4,0)
60
100
4.4. Поверхностная плотность ткани 380 г/м<sup>2</sup> при отношении массы нитей по основе и по утку (6,0) и отношении массы комплексных нитей и крученой пряжи (6,0)
60
110
5. Пятый вариант
60
8÷110
(основа: крученая пряжа;
уток: комплексные нити) в общем диапазоне поверхностной плотности ткани 8÷370 г/м<sup>2</sup> при соотношении массы нитей по основе и по утку (0,1:3,5) и соотношении массы комплексных нитей и крученой пряжи (0,3:7,5), в том числе:
5.1. Поверхностная плотность ткани 80 г/м<sup>2</sup> при отношении массы нитей по основе и по утку (0,1) и отношении массы комплексных нитей и крученой пряжи (0,3)
60
80
5.2. Поверхностная плотность ткани 200 г/м<sup>2</sup> при отношении
60
82
массы нитей по основе и по утку (1,5) и отношении массы комплексных нитей и крученой пряжи (3,0)
5.3. Поверхностная плотность ткани 300 г/м<sup>2</sup> при отношении массы нитей по основе и по утку (2,0) и отношении массы комплексных нитей и крученой пряжи (5,0)
60
100
5.4. Поверхностная плотность ткани 370 г/м<sup>2</sup> при отношении массы нитей по основе и по утку (3,5) и отношении массы комплексных нитей и крученой пряжи (7,5)
60
110
6. Шестой вариант
55
80÷85
(основа: комплексные нити;
уток: комплексные нити) в общем диапазоне поверхностной плотности ткани 60÷345 г/м<sup>2</sup> при соотношении массы нитей по основе и по утку (0,1:33,0), в том числе:
6.1. Поверхностная плотность ткани 60 г/м<sup>2</sup> при отношении массы нитей по основе и по утку (0,1)
55
80
6.2. Поверхностная плотность ткани 200 г/м<sup>2</sup> при отношении массы нитей по основе и по утку (20,0)
55
84
6.3. Поверхностная плотность ткани 345 г/м<sup>2</sup> при отношении массы нитей по основе и по утку (33,0)
55
85
7.Седьмой вариант
55
80÷150
(основа: крученая пряжа;
уток: крученая пряжа) в общем диапазоне поверхностной плотности ткани 60÷400 г/м<sup>2</sup> при соотношении массы нитей по
основе и по утку (0,1:4,0), в том числе:
7.1. Поверхностная плотность ткани 60 г/м<sup>2</sup> при отношении массы нитей по основе и по утку (0,1)
55
80
7.2. Поверхностная плотность ткани 200 г/м<sup>2</sup> при отношении массы нитей по основе и по утку (2,0)
55
105
7.3. Поверхностная плотность ткани 400 г/м<sup>2</sup> при отношении массы нитей по основе и по утку (4,0)
55
150